ГЛАЗУРЬ ДЛЯ ФАЯНСА
GLASE FOR FAIENCE

Изобретение относится к технологии силикатов и касается составов глазурей для нанесения на фаянсовые изделия, преимущественно декоративно-художественного назначения.
Известна глазурь, включающая, мас.%: бой оконного и/или тарного стекла 60-90; каолин 5-20; по крайней мере, один компонент из группы: силикат натрия, метасиликат натрия, сода кальцинированная, гидроокись калия, плав щелочей NaOH и KOH [1].
Задача изобретения состоит в получении легкоплавкой глазури для фаянса.
Технический результат достигается тем, что глазурь для фаянса, включающая каолин и соду кальцинированную, дополнительно содержит череп фаянсовый, сернокислый кобальт, прокаленную до стеклообразного состояния смесь взятых в равных массовых частях бората кальция и буры при следующем соотношении компонентов, мас.%: каолин 1-3; сода кальцинированная 0,07-0,09; череп фаянсовый 0,5-1; сернокислый кобальт 0,01-0,03; прокаленную до стеклообразного состояния смесь взятых в равных массовых частях бората кальция и буры 95,9-98,4.
Глазурь получают следующим образом.
При температуре 700-850°С прокаливают до стеклообразного состояния смесь взятых в равных массовых частях бората кальция и буры. Подготавливают и дозируют компоненты, например, согласно таблице.
В шаровую мельницу загружают прокаленную до стеклообразного состояния смесь бората кальция и буры, каолин, соду кальцинированную, череп фаянсовый, сернокислый кобальт, заливают воду и проводят измельчение компонентов до остатка не более чем 3% на сетке №0056. Влажность глазурного шликера принимают в пределах 36-42%.
Таблица
Компоненты
Состав, мас.%:
1
2
3
Каолин
1
2
3
Сода кальцинированная
0,09
0,07
0,09
Череп фаянсовый
0,5
0,5
1
Сернокислый кобальт
0,01
0,03
0,01
Прокаленная до стеклообразного состояния смесь взятых в равных массовых частях бората кальция и буры
98,4
97,4
95,9
Суспензию наносят на поверхность фаянсовых изделий после первого обжига, подсушивают на воздухе и обжигают в интервале температур 680-750°С.
Источник информации
1. А.С. №773031 СССР, С04В 41/00, 1980.